(57)【特許請求の範囲】
【請求項１】
基材に絞を形成する絞付き基材の形成工程と、
該絞付き基材の形成工程で形成された基材を脱脂する脱脂工程と、
該脱脂工程の後で、第１の塗料を塗布する第１中塗り工程と、
該第１中塗り工程の後で、半乾燥した状態で、第２の塗料を塗布する第２中塗り工程と、
該第２中塗り工程の後で、乾燥させる乾燥工程と、
該乾燥工程の後で、塗布面を研磨する研磨工程と、
該研磨工程の後で、漆により仕上げ層を形成する仕上げ塗布工程と、
該仕上げ塗布工程の後で、漆に紫外線を照射する工程と、
を備えたことを特徴とする加飾表面を備えた加工品の製造方法。
【請求項２】
前記絞付き基材の形成工程は、ＡＢＳ樹脂を射出成形することで、基材に絞を形成させてなることを特徴とする請求項１に記載の加飾表面を備えた加工品の製造方法。
【請求項３】
前記絞の深度が３０μｍ〜５０μｍの範囲であることを特徴とする請求項１又は２に記載の加飾表面を備えた加工品の製造方法。
【請求項４】
前記第１の塗料と第２の塗料の粒子が直径２０μｍ〜３０μｍの範囲であることを特徴とする請求項１に記載の加飾表面を備えた加工品の製造方法。
【請求項５】
前記漆に紫外線を照射する工程の後で、少なくとも２日以上養生をする工程を含むことを特徴とする請求項１記載の加飾表面を備えた加工品の製造方法。
【請求項６】
前記第１中塗り工程から前記第２の塗料を塗布する第２中塗り工程との間は、６０分以内の半乾燥した状態とする半乾燥工程を含むことを特徴とする請求項１記載の加飾表面を備えた加工品の製造方法。
【請求項７】
前記第２中塗り工程の後で、乾燥させる乾燥工程は、１時間〜３時間の間で強制的に乾燥させてなることを特徴とする請求項１記載の加飾表面を備えた加工品の製造方法。
【発明の詳細な説明】
【技術分野】
【０００１】
本発明は、加飾表面を備えた加工品の製造方法に係り、特にドア・インパネ等のオーナメントに好適な加飾表面を備えた加工品の製造方法に関する。
【背景技術】
【０００２】
従来、加飾表面を備えた加工品の製造方法については、写真等による水転写技術、特殊な塗料を用いる技術や、フィルム等を用いる技術などが知られている。
【０００３】
特殊な塗料を用いる技術としては、例えば、被処理材の表面に着色剤を含有する放射線硬化性樹脂塗料を塗布して第１塗膜を形成する工程と、第１塗膜の未硬化状態において第１塗膜の表面に、透明な放射線硬化性樹脂塗料を塗布して第２塗膜を形成する工程と、放射線を照射して第１・第２塗膜を硬化させる工程を備えた技術が知られている（特許文献１）。
【０００４】
上記特許文献１に提案の技術は、この発明方法によれば、高硬度で耐摩耗性に優れる放射線硬化性樹脂塗料による樹脂塗膜を被処理材の表面に強固に密着させることができ、第１塗膜を着色して第２塗膜を透明にしてあるので、深みのある着色効果が得られ、また色むらの防止を期待する技術である。
【０００５】
また、フィルム等を用いる技術としては、例えば、剥離基材の表面に、重合性オリゴマー４５〜１００質量％および重合性モノマー０〜５５質量％を含有する放射線硬化塗料を塗布して塗膜を形成する塗膜形成工程と、塗膜に放射線を照射し、塗膜を硬化させて厚さ３０〜３００μｍの基材層とする硬化工程と、剥離基材を剥離する剥離工程とを有する技術が提案されている（特許文献２）。
【０００６】
上記特許文献２の技術は、本発明の化粧シートは、重合性オリゴマー４５〜１００質量％および重合性モノマー０〜５５質量％を含有する放射線硬化塗料を硬化させてなる厚さ３０〜３００μｍの基材層を有するので、金属板との密着性に優れ、これを貼り合わせた化粧金属板は、深絞り加工、曲げ加工、ロールフォーミング加工時、特に低温時に白化、割れが生じることがないという効果を期待するものである。
【特許文献１】特開平７−３１３９２５号公報（特許請求の範囲、段落００１１）
【特許文献２】特開２００５−８１７６４号公報（特許請求の範囲、段落００１２）
【発明の開示】
【発明が解決しようとする課題】
【０００７】
しかし、特許文献１は、特殊な塗料を用いる技術であり、特許文献２の技術は、化粧シート（或いはシート又はフィルム）を基材に貼り合わせる技術である。
【０００８】
このように、写真等の転写技術、特殊な塗料を用いる技術や化粧シート（或いはシート又はフィルム）を貼り合わせる技術は、それなりに有効であるが、製造工程において、特別な材料や、貼り合せ工程などが必要であるという不都合があった。
【０００９】
上記課題に鑑み、本発明の目的は、写真等の転写技術や特殊な塗料を必要とせず、フィルム等の貼り合わせを不要とした加飾表面を備えた加工品の製造方法を提供することにある。
また、本発明の他の目的は、加飾表面として、所望の柄を再現でき、かつ再現性が高く、深み感と上質な触り心地のある加飾表面を備えた加工品の製造方法を提供することにある。
さらに、本発明の目的は、基材上に形成した絞に塗装するだけで、加飾表面の柄を形成することのできる加飾表面を備えた加工品の製造方法を提供することにある。
また、本発明の目的は、加飾表面を備えた加工品の最終仕上げに磨きを不要とした加飾表面を備えた加工品の製造方法を提供することにある。
【課題を解決するための手段】
【００１０】
前記課題は、請求項１の加飾表面を備えた加工品の製造方法によれば、基材に絞を形成する絞付き基材の形成工程と、該絞付き基材の形成工程で形成された基材を脱脂する脱脂工程と、該脱脂工程の後で、第１の塗料を塗布する第１中塗り工程と、該第１中塗り工程の後で、半乾燥した状態で、第２の塗料を塗布する第２中塗り工程と、該第２中塗り工程の後で、乾燥させる乾燥工程と、該乾燥工程の後で、塗布面を研磨する研磨工程と、該研磨工程の後で、漆により仕上げ層を形成する仕上げ塗布工程と、該仕上げ塗布工程の後で、漆に紫外線を照射する工程と、を備えたこと、により解決される。
【００１１】
本発明によれば、絞付き基材の形成工程と第１中塗り工程の後で、半乾燥した状態で、第２の塗料を塗布する第２中塗り工程と、第２中塗り工程の後で、乾燥させる乾燥工程と、該乾燥工程の後で、塗布面を研磨する研磨工程と、該研磨工程の後で、漆により仕上げ層を形成する仕上げ塗布工程と、該仕上げ塗布工程の後で、漆に紫外線を照射する工程というだけで、特殊な塗料やフィルムなどを使用することなく、加飾表面を備えた加工品を製造することが可能となる。
【００１２】
より詳しくは、前記絞付き基材の形成工程は、ＡＢＳ樹脂を射出成形することで、基材に絞を形成させると好適である。
【００１３】
また、前記絞の深度が３０μｍ〜５０μｍの範囲であると好適である。さらに、前記第１の塗料と第２の塗料の粒子が直径２０μｍ〜３０μｍの範囲であると好適である。
【００１４】
このように、絞の深度が３０μｍ〜５０μｍの範囲であり、第１の塗料と第２の塗料の粒子が直径２０μｍ〜３０μｍの範囲であるので、二度塗りで、絞の深度内を塗料が覆うと共に、基材全体を塗布でき、塗料の濃度が絞の深度部分ごとに異なることになり、可視光の反射が異なり、加飾表面を形成することが可能となる。
【００１５】
また、漆に紫外線を照射する工程の後で、少なくとも２日以上養生をする工程を行なうとよい。さらに前記第１中塗り工程から前記第２の塗料を塗布する第２中塗り工程との間は、６０分以内の半乾燥した状態とする半乾燥工程を行なうとよい。また第２中塗り工程の後で、乾燥させる乾燥工程は、１時間〜３時間の間で強制的に乾燥させると好適である。
【発明の効果】
【００１６】
本発明の加飾表面を備えた加工品の製造方法によれば、絞深度を調整することで木目柄など表面加飾を、特殊な塗料を用いることなく、基材の絞の隠蔽度を調整した一般的な塗料で色の濃淡を調整（塗料の濃度が絞の深度部分ごとに異なる）することが可能となり、深み感（視覚）と上質な触り心地（触覚）を融合した加飾表面である柄を表現することが可能である。特に、絞の深度が３０μｍ〜５０μｍの範囲として、塗料の粒子が直径が２０μｍ−３０μｍとすることで、２回塗りで表現でき、最終仕上げのときに磨きをしなくても済む。
【００１７】
このように、本発明の加飾表面を備えた加工品の製造方法によれば、写真等の転写技術や特殊な塗料を必要とせず、フィルム等の貼り合わせを不要とし、基材上に形成した絞に塗装するだけで、再現性が高く、深み感と上質な触り心地のある加工品を製造できる。
また本発明によれば、加飾表面を備えた加工品の最終仕上げに磨きを不要となる。
【発明を実施するための最良の形態】
【００１８】
以下、本発明の一実施形態について、図を参照して説明する。なお、以下に説明する部材、配置等は、本発明を限定するものではなく、本発明の趣旨に沿って各種改変することができることはもちろんである。
図１及び図２は本発明の加飾表面を備えた加工品の製造方法を示すものであり、それぞれ工程を示す説明図である（なお、図２は模式的に示した）。
【００１９】
本発明に係る加飾表面を備えた加工品として、車両用ドアに用いられる木目調の部分を例として説明するが、車両用インパネを含む各種部材、家具類などで加飾表面があるものであれば、加工品の種類は特に限定されないものであり、木目調も、玉杢柄、イチイ柄、ガルーシャ柄（エイ革柄）、異なる絞の複合などであってもよいものである。
【００２０】
本実施形態における加飾表面を備えた加工品の製造方法は、絞付き基材Ｋの形成工程１０と、脱脂工程２０と、第１中塗り工程３０と、半乾燥工程４０と、第２中塗り工程５０と、乾燥工程６０と、研磨工程７０と、仕上げ塗布工程８０と、漆に紫外線を照射する工程９０と、養生をする工程１００と、を備えている。
【００２１】
本実施形態の絞付き基材Ｋの形成工程１０は、ＡＢＳ樹脂を射出成形することで、基材Ｋに絞Ｃを形成させるものであり、絞Ｃの深度が３０μｍ〜５０μｍの範囲になるように形成する。なお、絞Ｃの形成としての射出成形は公知の技術で行なうことができる。
【００２２】
本実施形態の脱脂工程２０は、上記絞付き基材Ｋの形成工程１０で形成された基材Ｋを脱脂するものである。これによって、次の工程である第１中塗り工程３０で塗布された第１の塗料Ｆ１が基材Ｋの絞Ｃと密着して接合できるようにしている。なお、図示はされていないが、脱脂工程２０の後で、一時間以下の乾燥を行なう。
【００２３】
本実施形態の第１中塗り工程３０は、上記脱脂工程２０の後で行なうものであり、脱脂が行なわれ、乾燥した絞Ｃが形成された基材Ｋに、スプレーガンＧで、第１の塗料（層）Ｆ１を均等に塗布するものである。この第１中塗り工程３０では、本実施形態では春慶色の通常使用される公知の塗料を塗布するもので、木目（凹凸）が表現できるように、絞深度の途中の位置まで、塗布するように構成している。特に、隠蔽度を調整した塗料で、色の濃淡を調整して、絞Ｃの深度内に入り込み柄を表現できるようにしている。
【００２４】
つまり、第１中塗り工程３０では、第１の塗料（層）Ｆ１と後述する第２の塗料（層）Ｆ２の粒子が直径２０μｍ〜３０μｍの範囲としている。つまり、基材Ｋに形成された絞Ｃの深度が３０μｍ〜５０μｍの範囲であるため、第１の塗料（層）Ｆ１が絞Ｃの深度内に入り、表面には、絞Ｃの溝が残存している状態となる。
【００２５】
本実施形態の第２中塗り工程５０は、上記第１中塗り工程３０の後で、第２の塗料（層）Ｆ２を、第１の塗料（層）Ｆ１の上に、スプレーガンＧで塗布するものである。
このとき、第１中塗り工程３０と第２中塗り工程５０の間に、半乾燥工程４０によって、第１中塗り工程が半乾燥した状態となるようにする。
この第１中塗り工程３０から第２の塗料（層）Ｆ２を塗布する第２中塗り工程５０との間は、６０分以内、好ましくは２０分程度の半乾燥した状態としている。本実施形態の第２中塗り工程５０は、半乾燥工程４０の後で、行なうものであり、第１の塗料（層）Ｆ１の上層に塗布するものである。
【００２６】
次に、第２中塗り工程５０の後で、本実施形態では乾燥工程６０を行なう。この第２中塗り工程５０の後で行なう乾燥させる乾燥工程６０は、１時間〜３時間の間で強制的に乾燥させるものである。ここでの乾燥は、次の研磨工程７０で、表面研磨を行なうときに耐えられるまで強制乾燥を行なうものである。
【００２７】
上記乾燥工程６０の後で、研磨工程７０を行なうが、本実施形態の研磨工程７０は、第２の塗料Ｆ２の塗布面を研磨するものである。研磨は公知のサンダーＳによって行なうものであり、この研磨により次の仕上げ塗布工程８０で行なう漆を塗布する塗布面の平滑化と同時に密着性を上げるために行なうものである。
【００２８】
本実施形態の仕上げ塗布工程８０は、上記研磨工程７０の後で、漆により仕上げ層Ｆ３を形成するものである。漆は、天然漆、合成漆の何れでもよいが、本実施形態では、紫外線で乾燥硬化する合成漆を用いている。この仕上げ塗布工程８０では合成のＵＶ漆を１回だけスプレーガンＧで塗布するものであり、その厚さ１００μｍの厚さとしている。なお、本実施形態では、次の漆に紫外線を照射する工程９０の前に、アニール処理を行なっている。
【００２９】
本実施形態の漆に紫外線を照射する工程９０は、上記仕上げ塗布工程８０の後で、漆に紫外線を照射するものである。
【００３０】
そして、最後に、本実施形態の養生をする工程１００は、漆に紫外線を照射する工程９０の後で、少なくとも２日以上、好ましくは３日間養生をするものである。
【００３１】
以上のようにして形成した加飾表面を備えた加工品としての車両用ドアに用いられる木目調の部分では、深み感（高い屈折率）とソフトな触感（保湿性）の両立を漆で達成することができたものである。つまり、絞Ｃに塗装するだけで柄を再現することができたものであり、多様なデザイン柄にも対応することができたものである。
【００３２】
以上のように、加飾表面を備えた加工品の製造方法によれば、絞Ｃの深度を調整することで、二度塗りと、仕上げ塗布だけで、木目表現ができ、作業量、材料ロスなどが少なく、コストが低減化する。
【００３３】
次に、絞Ｃの深さ、２５μｍ（エッチング絞限界深度）、３０μｍ、４０μｍ、５０μｍ、６０μｍ、８０μｍについて、塗料を塗装するだけで柄を再現するために、見栄えの良さを評価し、絞深度限界を試験した（表１参照）。見栄えは、表面段差、絞鮮明度、塗料使用量、適した絞柄について観察した。
なお、塗料の粒子が直径２０μｍ〜３０μｍの範囲であり、絞Ｃの深さに応じて、塗料が絞Ｃを埋めて表面に被覆するように塗布した。このため、絞Ｃの深さに応じて、塗布回数を変更している。
【００３４】
【表１】
0005015842.tif 000002
【００３５】
備考：◎：最も適している、○：適している、×：適していない
注１：模様が見えにくくなったので色を変えて確認
注２：玉杢柄−イチイ柄−ガルーシャ柄は、ファジーな表現〜絞感くっきりに至るもので、イチイ柄が絞鮮明度が高かった。
上記表１で判明するように、４０±１０μで適宜な塗料使用で絞の明暗や細部の微妙なグラデーションも表現できかつ段差なく仕上げることができた。このように、触感の良さを定量値で表現できた。
【００３６】
本発明の加飾表面を備えた加工品の製造方法は、車両用ドア、インパネ等のオーナメントを製造するときに好適に用いられるものであり、より広くは、車両用内装全般、家具類、家電製品の加飾表面、建物の内装の加飾表面など、様々な用途に用いられる加飾表面を備えた加工品に広く展開可能である。
【図面の簡単な説明】
【００３７】
【図１】本発明の加飾表面を備えた加工品の製造方法の工程を示す説明図である。
【図２】本発明の加飾表面を備えた加工品の製造方法の工程を示す説明図である。
【符号の説明】
【００３８】
１０  絞付き基材の形成工程
２０  脱脂工程
３０  第１中塗り工程
４０  半乾燥工程
５０  第２中塗り工程
６０  乾燥工程
７０  研磨工程
８０  仕上げ塗布工程
９０  漆に紫外線を照射する工程
１００  養生をする工程
Ｋ  基材
Ｃ  絞
Ｇ  スプレーガン
Ｓ  サンダー
Ｆ１  第１の塗料（層）
Ｆ２  第２の塗料（層）
Ｆ３  仕上げ層（仕上げ塗料：漆）
【図１】
0005015842.tif 000003
【図２】
0005015842.tif 000004